ПЕНОМАТЕРИАЛ С ЗАКРЫТЫМИ ЯЧЕЙКАМИ БОЛЬШОГО РАЗМЕРА И ВЫСОКИМ УРОВНЕМ СОДЕРЖАНИЯ НАПОЛНИТЕЛЯ

1. Экструдированный полимерный пеноматериал, содержащий один или более термопластичных алкенилароматических полимеров и один или более наполнителей, при этом один или более термопластичных алкенилароматических полимеров составляют 70 мас.% или более от всех полимерных компонентов в полимерном пеноматериале, содержат менее чем 20 мас.% ковалентно связанного галогена при расчете на массу любого галогенированного полимера, и характеризуются растворимостью воды при 130°С и 101 кПа, которая является большей, чем 0,09 моля на один килограмм термопластичного алкенилароматического полимера, и включают множество ячеек, образованных в них, который имеет:
(а) уровень содержания открытых ячеек, меньший, чем 30%, в соответствии с документом ASTM метод D6226-05;
(b) уровень содержания наполнителя, равный 0,5 мас.% или более при расчете на массу пеноматериала;
(с) средний размер ячеек, равный 0,15 мм или более, в соответствии с документом ASTM метод D-3756;
3
(d) плотность, меньшую, чем 64 кг/м, в соответствии с документом ASTM метод D1622; и
(е) унимодальное распределение ячеек по размерам.
2
2. Экструдированный полимерный пеноматериал по п.1, отличающийся также наличием, по меньшей мере, одной первичной поверхности, причем, по меньшей мере, на 98% любого участка первичной поверхности в 200 см отсутствуют случайные существенные дефекты.
3. Экструдированный полимерный пеноматериал по п.1, отличающийся тем, что наполнителем является неорганический наполнитель.
4. Экструдированный полимерный пеноматериал по п.1, отличающийся тем, что наполнитель присутствует с концентрацией, равной пяти массовым процентам или более при расчете на массу пеноматериала.
5. Экструдированный полимерный пеноматериал по п.1, дополнительно отличающийся тем, что наполнитель характеризуется средним размером частиц, по наименьшей размерности частиц равным одному микрометру или менее, а по всем размерностям - одному миллиметру или менее.
6. Способ получения экструдированного термопластичного полимерного пеноматериала, в котором:
(а) подают вспениваемой композиции в экструдер, при этом вспениваемая композиция содержит (i) одну или более термопластичных алкенилароматических полимерных композиций, при этом один или более термопластичных алкенилароматических полимеров составляют, по меньшей мере, 70 мас.% от всех полимеров во вспениваемой композиции и содержат менее чем 20 мас.% ковалентно связанного галогена при расчете на массу галогенированного полимера, и характеризуются растворимостью воды при 130°С и 101 кПа, которая является большей, чем 0,09 моля на один килограмм термопластичного алкенилароматического полимера; (ii) 0,5 мас.% или более наполнителя при расчете на массу полимерной композиции; и (iii) 0,9 моля или более композиции пенообразователя на один килограмм вспениваемой композиции, при этом композиция пенообразователя содержит воду, так что совокупное количество воды во вспениваемой композиции является равным или меньшим растворимости воды в полимерной композиции; и
(b) осуществляют вспенивание вспениваемой композиции до получения полимерного пеноматериала, характеризующегося уровнем содержания открытых ячеек, меньшим, чем 30%, в соответствии с документом ASTM метод D6226-05 и средним размером ячеек, равным 0,15 миллиметра или более, в соответствии с документом ASTM метод D-3756 и плотностью, меньшей, чем 64 килограмма на один кубический метр, в соответствии с документом ASTM метод D1622.
7. Способ по п.6, в котором наполнитель является неорганическим.
8. Способ по п.6, в котором наполнитель присутствует с концентрацией, равной пяти массовым процентам или более при расчете на массу полимерной композиции.
9. Способ по п.6, в котором пенообразователь не содержит спиртов и простых эфиров, содержащих от одного до шести атомов углерода.
10. Способ по п.6, дополнительно отличающийся отсутствием в композиции пенообразователя хлорированных пенообразователей.